(57)【要約】【課題】透明性、剛性、低温での耐衝撃性、折曲げ時の耐白化性、帯電防止性、印刷性に優れたプロピレン系樹脂組成物及びそれを用いた透明シートの提供。【解決手段】前段の反応器で、プロピレン以外のα−オレフィンの含有量が０．１〜５重量％のプロピレン・α−オレフィン共重合体部分（成分Ａ）を全体の６０〜９５重量％、後段の反応器でプロピレン以外のα−オレフィンの含有量が０．５〜１２重量％のプロピレン・α−オレフィンの共重合体（成分Ｂ）を全体の５〜４０重量％とする共重合体において、成分ＡのＭＦＲＡが２０ｇ／１０分以下、成分ＢのＭＦＲＢが０．０５〜１０ｇ／１０分、かつＭＦＲＡ／ＭＦＲＢが１．８以上のプロピレン系共重合体１００重量部に、有機リン酸エステル系結晶化核剤０．０１〜２．０重量部、帯電防止剤０．０１〜２．０重量部を添加したシート成形用プロピレン系樹脂組成物、及び透明シート。【選択図】      なし【特許請求の範囲】
【請求項１】
プロピレン系共重合体１００重量部に対し、有機リン酸エステル系結晶化核剤０．０１〜２．０重量部、帯電防止剤０．０１〜２．０重量部を含有するプロピレン系樹脂組成物であって、上記プロピレン系共重合体が、前段の反応器で、α−オレフィン（プロピレンを除く）の含有量が０．１〜５重量％のプロピレン・α−オレフィン共重合体部分（成分Ａ）を全プロピレン系共重合体の６０〜９５重量％生成させ、引き続き、後段の反応器で、α−オレフィン（プロピレンを除く）の含有量が０．５〜１２重量％のプロピレン・α−オレフィン共重合体部分（成分Ｂ）を全プロピレン系共重合体の５〜４０重量％生成させて得られ、かつ成分ＡのＭＦＲＡが２０ｇ／１０分以下、成分ＢのＭＦＲＢが０．０５〜１０ｇ／１０分、およびＭＦＲＡのＭＦＲＢに対する比（ＭＦＲＡ／ＭＦＲＢ）が１．８以上の共重合体であることを特徴とするシート成形用プロピレン系樹脂組成物。
【請求項２】
成分Ａのα−オレフィンの含有量が０．５〜４重量％、かつ、成分Ａのα−オレフィン含有量に対する成分Ｂのα−オレフィン含有量が１．５倍以上であることを特徴とする請求項１に記載のシート成形用プロピレン系樹脂組成物。
【請求項３】
ＭＦＲＡのＭＦＲＢに対する比（ＭＦＲＡ／ＭＦＲＢ）が２〜１０であることを特徴とする請求項１又は２に記載のシート成形用プロピレン系樹脂組成物。
【請求項４】
α−オレフィンがエチレンであることを特徴とする請求項１〜３のいずれか１項に記載のシート成形用プロピレン系樹脂組成物。
【請求項５】
有機リン酸エステル系結晶化核剤が、ビス（２，４，８，１０−テトラ−ｔ−ブチル−６−オキソ−１２Ｈ−ジベンゾ［ｄ，ｇ］［１，３，２］ジオキサホスホシン−６−オキシド）水酸化アルミニウム塩、又は、リン酸２，２’−メチレンビス（４，６−ジ−ｔ−ブチルフェニル）ナトリウムであることを特徴とする請求項１〜４のいずれか１項に記載のシート成形用プロピレン系樹脂組成物。
【請求項６】
帯電防止剤が、グリセリン脂肪酸エステルであることを特徴とする請求項１〜５のいずれか１項に記載のシート成形用プロピレン系樹脂組成物。
【請求項７】
請求項１〜６のいずれか１項に記載のシート成形用プロピレン系樹脂組成物を用いてなる透明シート。
【発明の詳細な説明】
【０００１】
【発明の属する技術分野】
本発明は、シート成形用プロピレン系樹脂組成物及びそれを用いてなる透明シートに関し、詳しくは、透明性、剛性、低温での耐衝撃性、折曲げ時の耐白化性に優れ、かつ帯電防止性、印刷性にも優れたシート成形用プロピレン系樹脂組成物及びそれを用いてなる透明シートに関する。
【０００２】
【従来の技術】
ポリプロピレン重合体は、優れた成形性、機械的強度、耐熱性、化学的な安定性を兼ね備えた樹脂であり、シート又はフィルム用途をはじめ各種用途に使用されている。シート用途の中でも、ファイルケースやバインダー等の文具向けシート、外観を重視するビデオカセット又はＤＶＤ等の包装ケース用のシート等においては、最近では特に、透明性が求められてきている。
ポリプロピレン系重合体のシート等に透明性を付与する技術としては、例えば、プロピレンとエチレン等のα−オレフィンとの共重合を行って結晶性を低下させ、透明性を改良する方法、有機カルボン酸、有機カルボン酸の金属塩、あるいはジベンジリデンソルビトール系等の結晶化核剤を添加配合する方法が広く採用されている（例えば、特許文献１〜２参照。）。しかし、これらの方法では、ポリプロピレンの剛性、低温での耐衝撃性、折曲げ時の耐白化性が不十分になることが多い。
また、従来から提案されているポリプロピレンにポリエチレンまたはオレフィン系ゴムをブレンドする改良方法（例えば、特許文献３参照。）では、透明性を大きく損なう問題があり、さらに、特定の核剤およびポリエチレンまたはオレフィン系ゴムをブレンドする改良方法（例えば、特許文献４参照。）により製品の透明性と機械的強度を満足した場合でも、衝撃や曲げ応力を受けた際に、いわゆるミクロクレーズが発生し、白化をきたすという問題を解決するには至っていない。
【０００３】
一方、シート用途においては、透明性、剛性、低温での耐衝撃性、折曲げ時の耐白化性の要求に加えて、空気中の塵・埃が付着しないことや製品が製品どうしでブロッキングしたり、表面が他の物に擦れて傷が付いたりしないよう適度な表面滑性を持続性を持って、特に販売時あるいは実使用時において付与することが求められている。このような要求に対しては、通常、アルキルアミン、アルキルアミド、グリセリン脂肪酸エステルなどの帯電防止剤等の添加剤を配合することで対処されている。
帯電防止剤の効果は、シートの表面に帯電防止剤がブリードすることにより発現するが、押出シート成形時において、ブリードした帯電防止剤が冷却ロールやアニーリングロール等に付着して汚れが発生し、シートの透明性が損なわれる問題が発生したり、シート原反や製品となってからも表面に帯電防止剤がブリードして結晶固化することで表面が白化（いわゆるブリード白化）して外観や印刷性を著しく損なうという問題が生じることがある。
特に、印刷性に対しては、近年の商品の多様性にともない、複雑な印刷を施した物が増加しており、印刷方法も従来の一般的なエポキシ系インキを使用したシルクスクリーン印刷から、印刷速度の高速化を目的として速乾性のあるアクリル系などの紫外線硬化型のインキを使用したオフセット印刷が使用される様になってきたため、帯電防止剤により印刷性がますます悪化する場合がある。これに対しては、印刷前にアンカーコートを施したり、印刷性を悪化させにくい帯電防止剤の種類選択に制約を受けたり、添加量設定がより重要かつ難しくなってきている。
【０００４】
ポリプロピレンシートの印刷性を改善するものとしては、ポリプロピレンにパルミチルモノグリセライド、ステアリルモノグリセライドを含有させたシートが提案されている（例えば、特許文献５参照。）が、この方法は、印刷性においては優れた方法であるが、透明性の良好なシートなど製品によってはブリード白化が目立ちやすくなる問題が残る。また、ポリプロピレンにアルキルジアルカノールアミド又はグリセリン脂肪酸モノエステルを含有させたシートが提案されている（例えば、特許文献６参照）が、この方法は、帯電防止性能の発現に時間を要し、シート成形直後の滑り性が不足し、傷が付きやすいという問題を有している。
【０００５】
一方、耐傷つき性の改善されたポリプロピレンシートとして、ポリプロピレンに酸化防止剤、グリセリン脂肪酸エステルおよび／又は脂肪酸アミド、および造核剤を含有させたシートの提案がある（例えば、特許文献７参照。）が、この提案では、傷付き性の改善は認められるが、帯電防止性能の発現に時間を要する問題は依然残り、かつ衝撃性が低下する。
【０００６】
従って、従来のポリプロピレン系シートでは、透明性、剛性、低温での耐衝撃性、折曲げ時の耐白化性、帯電防止性、印刷性を兼ね備えて満足させることは容易ではなく、実質的にこれらを同時に十分に実用レベルを満足するポリプロピレン材料は無いのが現状である。
【０００７】
【特許文献１】
特開昭６０−２１５０４８号公報
【特許文献２】
特開平０６−２３４８９５号公報
【特許文献３】
特公昭５８−２５６９３号公報
【特許文献４】
特開昭５７−１６４１３５号公報
【特許文献５】
特開昭６３−１４５０７６号公報
【特許文献６】
特開平７−８２４３１号公報
【特許文献７】
特開平８−１３４２３０号公報（請求項２）
【０００８】
【発明が解決しようとする課題】
本発明の目的は、上記問題点に鑑み、透明性、剛性、低温での耐衝撃性、折曲げ時の耐白化性に優れ、かつ、帯電防止性や最近のオフセット印刷方法も含めた印刷性に優れ、さらにその効果の持続性に優れたシート成形用プロピレン系樹脂組成物及びそれを用いてなる透明シートを提供することにある。
【０００９】
【課題を解決するための手段】
本発明者らは、上記課題を解決すべく鋭意検討を行った結果、特定の重合方法にて得られたプロピレン系共重合体に、有機リン酸エステル系結晶化核剤、帯電防止剤が配合されてなるプロピレン系樹脂組成物を用いることで上記課題が解決できることを見出し、本発明に至った。
【００１０】
すなわち、本発明の第１の発明によれば、プロピレン系共重合体１００重量部に対し、有機リン酸エステル系結晶化核剤０．０１〜２．０重量部、帯電防止剤０．０１〜２．０重量部を含有するプロピレン系樹脂組成物であって、上記プロピレン系共重合体が、前段の反応器で、α−オレフィン（プロピレンを除く）の含有量が０．１〜５重量％のプロピレン・α−オレフィン共重合体部分（成分Ａ）を全プロピレン系共重合体の６０〜９５重量％生成させ、引き続き、後段の反応器で、α−オレフィン（プロピレンを除く）の含有量が０．５〜１２重量％のプロピレン・α−オレフィン共重合体部分（成分Ｂ）を全プロピレン系共重合体の５〜４０重量％生成させて得られ、かつ成分ＡのＭＦＲＡが２０ｇ／１０分以下、成分ＢのＭＦＲＢが０．０５〜１０ｇ／１０分、およびＭＦＲＡのＭＦＲＢに対する比（ＭＦＲＡ／ＭＦＲＢ）が１．８以上の共重合体であることを特徴とするシート成形用プロピレン系樹脂組成物が提供される。
【００１１】
また、本発明の第２の発明によれば、第１の発明において、成分Ａのα−オレフィンの含有量が０．５〜４重量％、かつ、成分Ａのα−オレフィン含有量に対する成分Ｂのα−オレフィン含有量が１．５倍以上であることを特徴とするシート成形用プロピレン系樹脂組成物が提供される。
【００１２】
また、本発明の第３の発明によれば、第１又は２の発明において、ＭＦＲＡのＭＦＲＢに対する比（ＭＦＲＡ／ＭＦＲＢ）が２〜１０であることを特徴とするシート成形用プロピレン系樹脂組成物が提供される。
【００１３】
また、本発明の第４の発明によれば、第１〜３のいずれかの発明において、α−オレフィンがエチレンであることを特徴とするシート成形用プロピレン系樹脂組成物が提供される。
【００１４】
また、本発明の第５の発明によれば、第１〜４のいずれかの発明において、有機リン酸エステル系結晶化核剤が、ビス（２，４，８，１０−テトラ−ｔ−ブチル−６−オキソ−１２Ｈ−ジベンゾ［ｄ，ｇ］［１，３，２］ジオキサホスホシン−６−オキシド）水酸化アルミニウム塩、又は、リン酸２，２’−メチレンビス（４，６−ジ−ｔ−ブチルフェニル）ナトリウムであることを特徴とするシート成形用プロピレン系樹脂組成物が提供される。
【００１５】
また、本発明の第６の発明によれば、第１〜５のいずれかの発明において、帯電防止剤が、グリセリン脂肪酸エステルであることを特徴とするシート成形用プロピレン系樹脂組成物が提供される。
【００１６】
また、本発明の第７の発明によれば、第１〜６のいずれかの発明のシート成形用プロピレン系樹脂組成物を用いてなる透明シートが提供される。
【００１７】
【発明の実施の形態】
本発明は、プロピレン系共重合体に有機リン酸エステル系結晶化核剤、帯電防止剤、さらに、必要に応じてその他の添加剤等を配合したシート成形用プロピレン系樹脂組成物及びそれを用いてなる透明シートであり、以下にその構成樹脂、添加剤、シート等に関する実施の形態を詳述する。
【００１８】
［Ｉ］プロピレン系樹脂組成物の構成成分
１．プロピレン系共重合体
（１）プロピレン系共重合体の物性
本発明のプロピレン系樹脂組成物を構成するポリプロピレン系共重合体は、多段重合によるプロピレンとα−オレフィンの共重合体であって、前段の反応器と後段の反応器において、各重合工程でプロピレンとα−オレフィンの含有率及びその構成比率を異なるようにして共重合して得られるプロピレン・α−オレフィン共重合体である。α−オレフィンとしては、炭素数２〜１０のα−オレフィンが好ましく、例えば、エチレン、１−ブテン、１−ペンテン、１−ヘキセン、１−オクテン等が挙げられ、これらの中では、エチレン、１−ブテン、１−ヘキセンが好ましく、なかでも、エチレンがもっとも好ましい。
【００１９】
前段の反応器においては、プロピレン以外のα−オレフィンの含有量が０．１〜５重量％、好ましくは０．５〜４．０重量％、より好ましくは１．５〜３．５重量％のプロピレン・α−オレフィン共重合体部分（成分Ａ）をポリプロピレン系共重合体全体の６０〜９５重量％、好ましくは７０〜９０重量％、より好ましくは７０〜８０重量％になるようにプロピレンとプロピレン以外のα−オレフィンとを共重合させる。
後段の反応器においては、前段の反応に引き続き、プロピレン以外のα−オレフィンの含有量が０．５〜１２重量％、好ましくは２〜１１重量％、より好ましくは４〜１０重量％のプロピレン・α−オレフィン共重合体部分（成分Ｂ）をポリプロピレン系共重合体全体の５〜４０重量％、好ましくは１０〜３０重量％、より好ましくは２０〜３０重量％になるようにプロピレンとプロピレン以外のα−オレフィンとを共重合させる。
また、成分Ａのプロピレン以外のα−オレフィン含有量に対する成分Ｂのプロピレン以外のα−オレフィン含有量を１．５倍以上、好ましくは１．８倍以上、より好ましくは２倍以上とすることが透明性と剛性、低温での耐衝撃性のバランス、適正かつ安定した帯電防止性能の持続性の観点からより好ましい。
さらに、プロピレン系共重合体全体のα−オレフィン含有量は１〜６重量％、好ましくは１〜５重量％、より好ましくは２〜４．５重量％であることが好ましい。
【００２０】
成分Ａのプロピレン以外のα−オレフィンの含有量が０．１重量％未満であると透明性が低下し、５重量％を超えると剛性低下や適正かつ安定した帯電防止性能の持続性が損なわれるため好ましくない。
成分Ｂのプロピレン以外のα−オレフィンの含有量が０．５重量％未満であると透明性、低温での耐衝撃性が不足し、１２重量％を超えると剛性低下が著しく、かつ製造面でも生産効率が低下し好ましくない。
成分Ａのプロピレン以外のα−オレフィン含有量に対する成分Ｂのプロピレン以外のα−オレフィン含有量が１．５倍未満であると、透明性と剛性、低温での耐衝撃性のバランスに劣る。
プロピレン系共重合体全体のα−オレフィン含有量が１重量％未満であると透明性、低温での耐衝撃性が不足し、６重量％を超えると剛性低下や適正かつ安定した帯電防止性能の持続性が損なわれる恐れがある。
また、成分Ａと成分Ｂの構成において、成分Ｂが５重量％未満であると、低温での耐衝撃性が不足し、４０重量％を超えると剛性低下や適正かつ安定した帯電防止性能の持続性が損なわれるため好ましくない。
【００２１】
上記前段の反応器で共重合される成分ＡのＭＦＲＡは、２０ｇ／１０分以下、好ましくは１〜１５ｇ／１０分、より好ましくは３〜１０ｇ／１０分であり、上記後段の反応器で共重合される成分ＢのＭＦＲＢは、０．０５〜１０ｇ／１０分、好ましくは０．１〜６ｇ／１０分、より好ましくは０．５〜４ｇ／１０分である。さらに、成分ＡのＭＦＲＡの成分ＢのＭＦＲＢに対する比（ＭＦＲＡ／ＭＦＲＢ）が１．８以上、好ましくは２〜１０、より好ましくは２．５〜８である。
ＭＦＲＡが２０ｇ／１０分を超える、あるいはＭＦＲＢが１０ｇ／１０分を超えると低温での耐衝撃性が低下して好ましくない。またＭＦＲＢが０．０５ｇ／１０分未満であると成分Ａと成分Ｂの相溶性が悪くなり好ましくない。ＭＦＲＡのＭＦＲＢに対する比が１．８未満であると透明性と剛性、低温での耐衝撃性を高いレベルでバランスさせる観点から好ましくない。
なお、ＭＦＲＢは、前段のプロピレンαオレフィン重合体部分（成分Ａ）のＭＦＲＡと、全プロピレン系共重合体のＭＦＲＴおよび成分Ｂの重合量（Ｗｂ）から、下記の相関式により算出する値である。成分Ｂの重合量は、前段の重合量と後段から出てくる全ポリマー量の差から算出する。
ｌｏｇ（ＭＦＲＴ）＝（１−Ｗｂ／１００）×ｌｏｇ（ＭＦＲＡ）＋Ｗｂ／１００×ｌｏｇ（ＭＦＲＢ）
ここで、ＭＦＲは、ＪＩＳ  Ｋ７２１０（１９９９）（２３０℃、２１．１８Ｎ荷重）に準拠して測定する値である。
【００２２】
２．プロピレン系共重合体の製造
本発明のプロピレン系共重合体は、前述のように前段の反応器で成分Ａのプロピレン・α−オレフィン共重合体部分を生成させ、引き続き、後段の反応器で成分Ｂのプロピレン・α−オレフィン共重合体部分を生成させて得られてなる共重合体である。
ここで、前段の反応器および後段の反応器とは、それぞれ前段重合工程と後段重合工程を行う反応器の意味である。本発明におけるプロピレン系共重合体の製造は、前段重合工程と後段重合工程を含む限りにおいて任意であり、他の合目的的工程の付加を排除するものではない。本発明におけるプロピレン系共重合体の製造方法としては、例えば、以下の製造法を挙げることができる。
すなわち、（ａ）バッチ重合により、ひとつの重合槽で、はじめに前段重合工程を実施し、ついで、後段重合工程を実施することによって製造する方法や、（ｂ）２基の重合槽を直列に接続し、第１重合槽で前段重合工程を実施し、ここで得られた重合体を第２重合槽に移送し、第２重合槽で、後段重合工程を実施することによって製造する方法、（ｃ）上記（ｂ）の手法をさらに発展させたもので、前段重合工程および／または後段重合工程を複数の重合槽で行うもの、（ｄ）ここで挙げた手法の組み合わせによる手法、などを挙げることができる。
以下に、触媒、前段重合工程、後段重合工程、前段重合工程から後段重合工程への移行を詳細に説明する。
【００２３】
（ｉ）触媒
本発明で用いるプロピレン系共重合体の製造において、重合触媒が限定されることはなく、いわゆるプロピレンの立体規則性重合に適用可能なＴｉＣｌ３型、マグネシウム担持ＴｉＣｌ４型、メタロセン型などの各種のオレフィン重合用触媒が適用可能である。好適な例としては、例えば、下記触媒成分（イ），（ロ）を組み合わせてなるプロピレン重合触媒を挙げることができる。ここで、「組み合わせてなる」とは、成分が例示のもののみからなることを意味するものではなく、合目的的な第３、第４成分の共存を排除するものではない。
【００２４】
触媒成分（イ）
本発明で用いるプロピレン系共重合体の製造で用いられる触媒成分（イ）は、チタン、マグネシウム、ハロゲンおよび電子供与体を必須成分として含有してなるα−オレフィンの立体規則性重合用固体触媒成分である。ここで「必須成分として含有し」ということは、挙示の三成分以外に合目的的な他元素を含んでいてもよい。
チタン、マグネシウムおよびハロゲンを含む固体成分そのものは、公知のものである。例えば、特開昭５３−４５６８８号、同５４−３１０９２号、同５４−１１８４８４号、同５５−９０５１０号、同５５−１５５００３号、同５６−１８６０９号、同５６−７０００５号、同５６−７２００１号、同５６−８６９０５号、同５６−９０８０７号、同５６−１５５２０６号、同５７−６３３１０号、同５７−３４１０３号、同５８−５３０９号、同５８−３２６０５号、同５８−１４５７０７号、同５８−１８３７０８号、同５９−１４９９０５号、同５９−１４９９０６号、同６０−２３４０４号、同６３−１０８００８号、同６３−２３５３０７号、同６３−２６４６０７号、特開平１−７９２０３号、同１−９８６０３号、同２−１６３１０４号、同７−２５８３２８号、同８−２０６０７号、同８−２６９１２５号、同１１−２１３０９号の各公報等に記載のものが例示される。
【００２５】
触媒成分（イ）のマグネシウム源となるマグネシウム化合物としては、金属マグネシウム、マグネシウムジハライド、ジアルコキシマグネシウム、アルコキシマグネシウムハライド、マグネシウムオキシハライド、ジアルキルマグネシウム、アルキルマグネシウムハライド、酸化マグネシウム、水酸化マグネシウム、マグネシウムのカルボン酸塩等が挙げられる。これらの中でもマグネシウムジハライド、ジアルコキシマグネシウム等のＭｇ（ＯＲ１）２−ｍＸｍ（ここで、Ｒ１は炭化水素基、好ましくは炭素数１〜１０程度のものであり、Ｘはハロゲンを示し、ｍは０≦ｍ≦２である。）で表されるマグネシウム化合物が好ましい。
【００２６】
チタン源となるチタン化合物としては、一般式Ｔｉ（ＯＲ２）４−ｎＸｎ（ここで、Ｒ２は炭化水素基、好ましくは炭素数１〜１０程度のものであり、Ｘはハロゲンを示し、ｎは０≦ｎ≦４である。）で表される化合物が挙げられる。具体例としては、ＴｉＣｌ４、ＴｉＢｒ４、Ｔｉ（Ｏ−ｎ−Ｃ４Ｈ９）Ｃｌ３、Ｔｉ（Ｏ−ｎ−Ｃ４Ｈ９）２Ｃｌ２、Ｔｉ（ＯＣ２Ｈ５）（Ｏ−ｎ−Ｃ４Ｈ９）２Ｃｌ、Ｔｉ（Ｏ−ｎ−Ｃ４Ｈ９）３Ｃｌ、Ｔｉ（ＯＣ６Ｈ５）Ｃｌ３、Ｔｉ（Ｏ−ｉ−Ｃ４Ｈ９）２Ｃｌ２、Ｔｉ（Ｏ−ｎ−Ｃ４Ｈ９）４、Ｔｉ（Ｏ−ｉ−Ｃ４Ｈ９）４、等が挙げられる。
【００２７】
ハロゲンは、上述のマグネシウムおよび（または）チタンのハロゲン化合物から供給されるのが普通であるが、他のハロゲン源、例えば、Ｂｒ２、Ｉ２、ＩＣｌ３等のハロゲン、インターハロゲン化合物、ＡｌＣｌ３、ＡｌＢｒ３、ＡｌＩ３等のアルミニウムのハロゲン化物、ＢＣｌ３、ＢＢｒ３、ＢＩ３等のホウ素のハロゲン化物、ＳｉＣｌ４等のケイ素のハロゲン化物、ＰＣｌ３、ＰＣｌ５等のリンのハロゲン化物、ＷＣｌ６等のタングステンのハロゲン化物、ＭｏＣｌ５等のモリブデンのハロゲン化物といった公知のハロゲン化剤から供給することもできる。触媒成分中に含まれるハロゲンは、フッ素、塩素、臭素、ヨウ素またはこれらの混合物であってもよく、特に塩素が好ましい。
【００２８】
電子供与体としては、アルコール類、フェノール類、ケトン類、アルデヒド類、カルボン酸類、有機酸または無機酸類のエステル類、エーテル類、酸アミド類、酸無水物類のような含酸素電子供与体、アンモニア、アミン、ニトリル、イソシアネートのような含窒素電子供与体、スルホン酸エステルのような含硫黄電子供与体などを例示することができる。
より具体的には、（イ）エタノール、プロパノール、ヘキサノール、オクタノール、などの炭素数１ないし１８のアルコール類、（ロ）フェノール、キシレノール、ナフトールなどのアルキル基を有してよい炭素数６ないし２５のフェノール類、（ハ）アセトン、メチルエチルケトン、メチルイソブチルケトン、アセトフェノン、ベンゾフェノンなどの炭素数３ないし１５のケトン類、（ニ）アセトアルデヒド、プロピオンアルデヒド、オクチルアルデヒド、などの炭素数２ないし１５のアルデヒド類、（ホ）酢酸エチル、酢酸セロソルブ、プロピオン酸エチル、酪酸メチル、安息香酸メチル、安息香酸エチル、安息香酸プロピル、安息香酸ブチル、安息香酸オクチル、安息香酸フェニル、安息香酸セロソルブ、トルイル酸メチル、トルイル酸エチル、エチル安息香酸エチル、アニス酸メチル、エトキシ安息香酸エチル、γ−ブチロラクトンなどの有機酸モノエステル、または、フタル酸ジエチル、フタル酸ジブチル、フタル酸ジヘプチル、コハク酸ジエチル、ジイソプロピルコハク酸ジブチル、マレイン酸ジブチル、１，２−シクロヘキサンカルボン酸ジエチル、ジイソプロピル酒石酸ジブチル、炭酸エチレン、ノルボルナンジエニル−１，２−ジメチルカルボキシラート、シクロプロパン−１，２−ジカルボン酸−ｎ−ヘキシル、１，１−シクロブタンジカルボン酸ジエチルなどの有機酸多価エステルの炭素数２ないし２０の有機酸エステル類、（ヘ）ケイ酸エチル、ケイ酸ブチルなどのケイ酸エステルのような無機酸エステル類、（ト）アセチルクロリド、ベンゾイルクロリド、トルイル酸クロリド、塩化フタロイル、などの炭素数２ないし１５の酸ハライド類、（チ）ブチルエーテル、アミルエーテル、テトラヒドロフラン、ジフェニルエーテル、２，２−ジメチル−１，３−ジメトキシプロパン、２，２−ジイソプロピル−１，３−ジメトキシプロパン、２，２−ジイソブチル−１，３−ジメトキシプロパン、２−イソプロピル−２−イソブチル−１，３−ジメトキシプロパン、などの炭素数２ないし２０のエーテル類、（リ）酢酸アミド、安息香酸アミド、トルイル酸アミドなどの酸アミド類、（ヌ）ジエチルアミン、トリブチルアミン、ピペリジン、トリベンジルアミン、アニリン、ピリジン、ピコリン、テトラメチルエチレンジアミンなどのアミン類、（ル）アセトニトリル、ベンゾニトリル、トルニトリルなどのニトリル類、（ヲ）２−（エトキシメチル）−安息香酸エチル、２−（ｔ−ブトキシメチル）−安息香酸エチル、３−エトキシ−２−フェニルプロピオン酸エチルなどのアルコキシエステル化合物類、（ワ）２−ベンゾイル安息香酸エチル、２−（４’−メチルベンゾイル）安息香酸エチル、２−ベンゾイル−４，５−ジメチル安息香酸エチルなどのケトエステル化合物類、（カ）ベンゼンスルホン酸メチル、ベンゼンスルホン酸エチル、ｐ−トルエンスルホン酸エチルなどのスルホン酸エステル類、（ヨ）Ｒ３ｐＲ４ｑＳｉ（ＯＲ５）ｒ（ＯＲ６）４−ｐ−ｑ−ｒ（ここで、Ｒ３およびＲ４はそれぞれ同一でも異なっていてもよい炭素数１〜２０の分岐、環状または直鎖炭化水素基であり、Ｒ５は炭素数１から１０の炭化水素基であり、Ｒ６は炭素数１から４の炭化水素基であり、ｐ、ｑ、ｒはそれぞ���１≦ｐ≦２、０≦ｑ≦１、０≦ｒ≦２であり、かつｐ＋ｑ＋ｒ≦３である。）で表される有機アルコキシケイ素化合物等を挙げることができる。
これらの電子供与体は、二種類以上用いることができる。これらの中で好ましいのは有機酸エステル化合物、酸ハライド化合物およびエーテル化合物、有機アルコキシケイ素化合物であり、特に好ましいのはフタル酸ジエステル化合物、酢酸セロソルブエステル化合物、フタル酸ジハライド化合物、ジエーテル化合物、およびアルコキシ基が２〜３の有機アルコキシケイ素化合物である。
【００２９】
また、触媒成分（イ）は、必要に応じて、重合に供する前に予め予備重合を施しても良い。予備重合は、オレフィン類、ジエン化合物、スチレン類等を接触させて行うことが出来る。予備重合を行う際に用いられるオレフィン類の具体例としては、例えば、炭素数２〜２０程度のもの、具体的には、エチレン、プロピレン、１−ブテン、３−メチルブテン−１、１−ペンテン、１−ヘキセン、４−メチルペンテン−１、１−オクテン等があり、ジエン化合物の具体例としては、１，５−ヘキサジエン、２，６−オクタジエン、５−メチル−１，４−ヘキサジエン、１，９−デカジエン、ｐ−ジビニルベンゼン、ｍ−ジビニルベンゼン、ｏ−ジビニルベンゼン、ジシクロペンタジエン等がある。また、スチレン類の具体例としては、スチレン、α−メチルスチレン、アリルベンゼン、クロルスチレン等がある。これらは、混合物として使用することもできる。
【００３０】
触媒成分（ロ）
本発明で用いるプロピレン系共重合体の製造で用いられる触媒成分（ロ）は、有機アルミニウム化合物である。具体例としては、Ｒ７３−ｓＡｌＸｓまたはＲ８３−ｔＡｌ（ＯＲ９）ｔ（ここで、Ｒ７およびＲ８は炭素数１〜２０の炭化水素基または水素原子であり、Ｒ９は炭素数１〜２０の炭化水素基であり、Ｘはハロゲンであり、ｓおよびｔはそれぞれ０≦ｓ＜３、０＜ｔ＜３である。）で表されるもの、あるいはアルモキサン類が挙げられる。
具体的には、（イ）トリメチルアルミニウム、トリエチルアルミニウム、トリイソブチルアルミニウム、トリ−ｎ−ヘキシルアルミニウム、トリ−ｎ−オクチルアルミニウム、トリ−ｎ−デシルアルミニウムなどのトリアルキルアルミニウム、（ロ）ジエチルアルミニウムモノクロライド、ジイソブチルアルミニウムモノクロライド、エチルアルミニウムセスキクロライド、エチルアルミニウムジクロライドなどのアルキルアルミニウムハライド、（ハ）ジエチルアルミニウムハイドライド、ジイソブチルアルミニウムハイドライドなどのアルキルアルミニウムハイドライド、（ニ）ジエチルアルミニウムエトキシド、ジエチルアルミニウムフェノキシドなどのアルキルアルミニウムアルコキシド、（ホ）メチルアルモキサン、ブチルアルモキサン、メチルイソブチルアルモキサン等のアルモキサンが挙げられる。これら（イ）〜（ニ）の有機アルミニウム化合物は複数使用することも可能である。
【００３１】
触媒成分（ロ）の有機アルミニウム化合物成分と触媒成分（イ）の固体触媒成分中のチタン成分との割合は、Ａｌ／Ｔｉ＝１〜１０００モル／モルが一般的であり、好ましくは、Ａｌ／Ｔｉ＝１０〜５００モル／モルの割合で使用される。
【００３２】
また、触媒成分として触媒成分（イ）、（ロ）に加えて、必要に応じて、電子供与性化合物を用いることもできる。
このような電子供与性化合物としては、成分（イ）中の必須成分として用いることのできるものが挙げられる。好ましい電子供与性化合物としては、ジエーテル類、無機酸エステル、有機酸エステル及び有機ケイ素アルコキシ化合物であり、特に好ましいのは下記の一般式で表される有機ケイ素アルコキシ化合物並びに２，２−置換，１，３−ジエーテルである。特に好ましい有機ケイ素アルコキシ化合物としては、一般式
Ｒ１１ｖＲ１２ｗＳｉ（ＯＲ１３）４−ｖ−ｗ
（ただし、Ｒ１１は分岐を有する鎖状あるいは環状の炭素数３〜２０、好ましくは４〜１０の鎖状炭化水素残基、または炭素数５〜２０、好ましくは６〜１０の環状脂肪族炭化水素残基を、Ｒ１２は炭素数１〜２０、好ましくは１〜１０の炭化水素残基を、Ｒ１３は炭素数１〜１０、好ましくは１〜４の脂肪族炭化水素残基を、ｖは０≦ｖ≦３、ｗは０≦ｗ≦３でｖ＋ｗ≦３の数を、それぞれ示す）で表される無機および有機ケイ素アルコキシ化合物である。なお、前記一般式のＲ１１は、ケイ素原子に隣接する炭素原子から分岐しているものが好ましい。
また、特に好ましいジエーテル化合物の例としては、２，２−ジメチル−１，３−ジメトキシプロパン、２，２−ジイソプロピル−１，３−ジメトキシプロパン、２，２−ジイソブチル−１，３−ジメトキシプロパン、２−イソプロピル−２−イソブチル−１，３−ジメトキシプロパン、などが挙げられる。
【００３３】
また、後述の後段重合工程においては、べたつき防止の観点から，含酸素化合物や、活性水素含有化合物を使用することも可能である。活性水素化合物のうち、好ましいものは、比較的沸点が低く、かつ臭いがあまり強くないものである。とりわけ、比較的低炭素数のアルコールが好ましく、なかでも、メタノール、エタノール、ｎ−プロピルアルコール、ｉ−プロピルアルコールが最も好ましい。
【００３４】
（ｉｉ）前段重合工程
本発明の成分Ａのプロピレン・α−オレフィン共重合体部分を製造するための前段重合工程としては、本発明の目標とするプロピレン系共重合体が得られる限り、任意のものでありうる。例えば、炭化水素溶媒を用いるスラリー重合、実質的に溶媒を用いないバルク重合、溶液重合、気相重合などが挙げられる。これらのうち、スラリー重合、バルク重合、気相重合が好ましく、なかでも、バルク重合、気相重合がさらに好ましい。
重合は連続重合、バッチ重合、セミバッチ重合など、任意の形式をとることができる。これらのうち、連続重合が高生産性の点でもっとも好ましい。
重合槽は、従来公知の任意の重合槽を使用することができる。すなわち、タンク型の攪拌重合槽、ループ型の重合槽、流動床型の重合槽、攪拌流動床型の重合槽などを使用することができる。成分Ａを製造しうる限り重合槽は単独でも良いし、あるいは、複数の重合槽をシリーズおよびまたは並列に接続しても良い。さらに、重合槽と分級器を組み合わせて用いても良い。なお、複数の重合槽を使用する場合、各重合槽における重合条件は、成分Ａを製造しうる限り同じであっても異なっていてもよい。
【００３５】
重合槽に供給するオレフィンとしては、プロピレンとエチレン、１−ブテン、１−ペンテン、ヘキセン、オクテンなどのα−オレフィンを使用する。上記オレフィンは、重合槽に供給する前に、モレキュラーシーブなどで脱水などの精製を行ったうえで使用するのが普通である。
また、オレフィン重合体の分子量を制御するために、各種の連鎖移動剤を使用するのが一般的である．好ましい例としては、水素が使用できる。水素も、重合槽に供給する前に、脱水や脱酸素などの精製を行うのが普通である。水素の供給量に特に制限はなく、使用する触媒の性質に応じて、所望の分子量を得るのに必要な量の水素を供給すれば良い。水素供給量は、流量計による水素供給速度の実測値と、プロセス・ガスクロマトグラフによる重合槽内の水素濃度の実測値を併用して制御するのが好ましい。
本発明において、重合温度、重合圧力、平均滞留時間などに、特に制限はない。これらは、プロセスの能力、触媒の性能、経済的な理由などによって、任意に設定することができる。一般的には、重合温度として、２０〜２００℃程度、好ましくは５０〜１５０℃程度、重合圧力として、大気圧〜３００ｋｇ／ｃｍ２Ｇ程度、好ましくは、大気圧〜１００ｋｇ／ｃｍ２Ｇ程度、平均滞留時間として、０．１〜１０時間程度、好ましくは、０．２〜６時間程度である。
【００３６】
（ｉｉ）後段重合工程
本発明の成分Ｂのプロピレン・α−オレフィン共重合体部分を製造するための後段重合工程としては、本発明の目標とするプロピレン系共重合体が得られる限り、任意のものでありうる。例えば、炭化水素溶媒を用いるスラリー重合、実質的に溶媒を用いないバルク重合、溶液重合、気相重合などが挙げられる。これらのうち、スラリー重合、バルク重合、気相重合が好ましく、なかでも、気相重合がさらに好ましい。
重合は、重合槽に、オレフィン、必要に応じて水素、ならびに必要に応じて電子供与性化合物を供給することによって、前段重合工程での立体規則性触媒の作用下に行われる。
重合は連続重合、バッチ重合、セミバッチ重合など、任意の形式をとることができる。これらのうち、バッチ重合、連続重合が好ましく、なかでも、連続重合が高生産性の点でもっとも好ましい。
重合槽は、従来公知の任意の重合槽を使用することができる。すなわち、タンク型の攪拌重合槽、ループ型の重合槽、流動床型の重合槽、攪拌流動床型の重合槽などを使用することができる。成分Ｂを製造しうる限り重合槽は単独でもよいし、あるいは、複数の重合槽をシリーズおよびまたは並列に接続してもよい。なお、複数の重合槽を使用する場合、各重合槽における重合条件は、成分Ｂを製造しうる限り同じであっても異なっていてもよい。
【００３７】
重合槽に供給するオレフィンとしては、プロピレンとエチレン、１−ブテン、１−ペンテン、ヘキセン、オクテンなどのα−オレフィンを使用する。上記オレフィンは、重合槽に供給する前に、モレキュラーシーブなどで脱水などの精製を行ったうえで使用するのが普通である。
後段重合工程で得られるオレフィン重合体の分子量を制御するために、前段同様に水素を補助的に使用することが可能である。水素の供給量に特に制限はなく、使用する触媒の性質に応じて、また前段重合体との分子量の比を達成するために，必要な量の水素を供給すれば良い。水素供給量は、流量計による水素供給速度の実測値と、プロセス・ガスクロマトグラフによる重合槽内の水素濃度の実測値を併用して制御するのが好ましい。
前段重合工程と後段重合工程で得られる重合体の重量比は、それぞれの重合工程における重合条件を変化させることにより任意に制御することができる。具体的には、重合温度、反応にかかる滞留時間、モノマー成分が占める分圧、さらには後段重合工程においては、次に述べる電子供与性化合物の供給量などにより制御が可能である。
なお、該電子供与性化合物の供給量に特に制限はなく、前段重合と後段重合で得られる重合量比を好適に制御できる範囲に設定することができる。
【００３８】
本発明において、重合温度、重合圧力、平均滞留時間などに、特に制限はない。これらは、プロセスの能力、触媒の性能、経済的な理由などによって、任意に設定することができる。一般的には、重合温度として、２０〜２００℃程度、好ましくは５０〜１５０℃程度、重合圧力として、大気圧〜３００ｋｇ／ｃｍ２Ｇ程度、好ましくは、大気圧〜１００ｋｇ／ｃｍ２Ｇ程度、平均滞留時間として、０．１〜１０時間程度、好ましくは、０．２〜６時間程度である。
【００３９】
（ｉｖ）前段重合工程から後段重合工程への移行
本発明における後段重合工程は、前段重合工程での立体規則性触媒の作用下に行なわれる。したがって、前段重合工程から、後段重合工程への移行に際しては、触媒活性を少なくとも一部は保持する必要がある。
本発明を、単独の重合槽で回分的に実施する場合には、全工程を通じて、触媒が該重合槽中に保持されるので、前段重合工程から、後段重合工程への移行は、前段重合工程終了後、重合条件を後段重合工程のそれに変更することによって行うことができる。
一方、前段重合工程における重合槽と後段重合工程における重合槽とが異なる場合には、前段重合工程で得られる立体規則性触媒を含む重合体を、触媒活性を少なくとも一部は保持したまま後段重合工程に移送する。
重合体の移送方法については、任意の方法をとることができる。例えば、重力を用いて移送する方法、前段重合工程と後段重合工程との圧力差を用いて移送する方法、ポンプを用いて移送する方法、ブロワーを用いて移送する方法、および、これらの組み合わせを使用する方法などを挙げることができる。
移送に際して、前段重合工程における未反応モノマーの少なくとも一部を除去する工程、いわゆる脱ガス工程を設けることは、本発明の好ましい実施形態のひとつである。
【００４０】
２．有機リン酸エステル系結晶化核剤
本発明のプロピレン系重合体組成物で用いられる有機リン酸エステル系結晶化核剤は、一般式（１）又は一般式（２）で表される芳香族リン酸エステル金属塩である化合物から選ばれた１種又は２種以上の混合物である。
【００４１】
【化１】
2004269650.tif 000002
（ここで、Ｒ１は炭素数１〜１０の２価炭化水素基であり、Ｒ２およびＲ３は水素又は炭素数１〜１０の炭化水素基であって、Ｒ２とＲ３は同じであっても異なっていてもよく、Ｍは１〜３価の金属原子であり、ｎは１〜３の整数である。）
【００４２】
【化２】
2004269650.tif 000003
（ここで、Ｒ１は炭素数１〜１０の２価炭化水素基であり、Ｒ２およびＲ３は水素又は炭素数１〜１０の炭化水素基であって、Ｒ２とＲ３は同じであっても異なっていてもよく、ｍは１又は２である。）
【００４３】
一般式（１）で表される化合物の具体例としては、ナトリウム−２，２’−メチレン−ビス（４，６−ジ−ｔ−ブチルフェニル）フォスフェート、ナトリウム−２，２’−エチリデン−ビス（４，６−ジ−ｔ−ブチルフェニル）フォスフェート、リチウム−２，２’−メチレン−ビス−（４，６−ジ−ｔ−ブチルフェニル）フォスフェート、リチウム−２，２’−エチリデン−ビス（４，６−ジ−ｔ−ブチルフェニル）フォスフェート、ナトリウム−２，２’−エチリデン−ビス（４−ｉ−プロピル−６−ｔ−ブチルフェニル）フォスフェート、リチウム−２，２’−メチレン−ビス（４−メチル−６−ｔ−ブチルフェニル）フォスフェート、リチウム−２，２’−メチレン−ビス（４−エチル−６−ｔ−ブチルフェニル）フォスフェート、ナトリウム−２，２’−ブチリデン−ビス（４，６−ジ−メチルフェニル）フォスフェート、ナトリウム−２，２’−ブチリデン−ビス（４，６−ジ−ｔ−ブチルフェニル）フォスフェート、ナトリウム−２，２’−ｔ−オクチルメチレン−ビス（４，６−ジ−メチルフェニル）フォスフェート、ナトリウム−２，２’−ｔ−オクチルメチレン−ビス（４，６−ジ−ｔ−ブチルフェニル）フォスフェート、カルシウム−ビス−（２，２’−メチレン−ビス（４，６−ジ−ｔ−ブチルフェニル）フォスフェート）、マグネシウム−ビス［２，２’−メチレン−ビス（４，６−ジ−ｔ−ブチルフェニル）フォスフェート］、バリウム−ビス［２，２’−メチレン−ビス（４，６−ジ−ｔ−ブチルフェニル）フォスフェート］、ナトリウム−２，２’−メチレン−ビス（４−メチル−６−ｔ−ブチルフェニル）フォスフェート、ナトリウム−２，２’−メチレン−ビス（４−エチル−６−ｔ−ブチルフェニル）フォスフェート、ナトリウム−２，２’−エチリデン−ビス（４−ｍ−ブチル−６−ｔ−ブチルフェニル）フォスフェート、ナトリウム−２，２’−メチレン−ビス（４，６−ジ−メチルフェニル）フォスフェート、ナトリウム−２，２’−メチレン−ビス（４，６−ジ−エチルフェニル）フォスフェート、カリウム−２，２’−エチリデン−ビス（４，６−ジ−ｔ−ブチルフェニル）フォスフェート、カルシウム−ビス［２，２’−エチリデン−ビス（４，６−ジ−ｔ−ブチルフェニル）フオスフェート］、マグネシウム−ビス［２，２’−エチリデン−ビス（４，６−ジ−ｔ−ブチルフェニル）フォスフェート］、バリウム−ビス［２，２’−エチリデン−ビス（４，６−ジ−ｔ−ブチルフェニル）フォスフェート］、アルミニウム−トリス［２，２’−メチレン−ビス（４，６−ジ−ｔ−ブチルフェル）フォスフェート］およびアルミニウム−トリス［２，２’−エチリデン−ビス（４，６−ジ−ｔ−ブチルフェニル）フォスフェート］、が挙げられ、これらの中ではナトリウム−２，２’−エチリデン−ビス（４，６−ジ−ｔ−ブチルフェニル）フォスフェートが好ましい。
【００４４】
一般式（２）で表される化合物は、Ｒ２とＲ３が共にｔ−ブチル基であるものが好ましく、その具体例としては、ビス（２，４，８，１０−テトラ−ｔ−ブチル−６−オキソ−１２Ｈ−ジベンゾ［ｄ，ｇ］［１，３，２］ジオキサホスホシン−６−オキシド）水酸化アルミニウム塩が挙げられる。
【００４５】
有機リン酸エステル系結晶化核剤の配合量は、プロピレン系重合体１００重量部に対して、０．０１〜２．０重量部、好ましくは０．０５〜１．０重量部、特に好ましくは０．１〜０．３重量部である。配合量がこの範囲未満であると目的とする透明性の改良効果がなく、逆にこの範囲を超えると配合量に応じた透明改良効果が飽和して経済的でない。
【００４６】
３．帯電防止剤
本発明のプロピレン系重合体組成物で用いられる帯電防止剤としては、非イオン系帯電防止剤、カチオン系帯電防止剤、両性イオン系帯電防止剤、アニオン系帯電防止剤等が挙げられる。
【００４７】
非イオン系帯電防止剤としては、グリセリン脂肪酸エステル、ソルビタン脂肪酸エステル、ポリオキシエチレンアルキルアミン、ポリオキシエチレンアルキルアミド、脂肪酸ジエタノールアミド、ポリオキシアルキレンアルキルエーテル、ポリオキシアルキレンアルキルフェニルエーテル、ポリオキシエチレン−ポリオキシプロピレンアルキルエーテル、脂肪酸のエチレンオキサイド付加体等が挙げられる。
【００４８】
グリセリン脂肪酸エステルとしては、グリセリンモノカプリル酸エステル、グリセリンモノラウリン酸エステル、グリセリンモノミリスチン酸エステル、グリセリンモノパルミチン酸エステル、グリセリンモノステアリン酸エステル、グリセリンモノオレイン酸エステル、グリセリンモノベヘニン酸エステル、グリセリンモノエルカ酸エステル等のモノグリセリン脂肪酸エステル類、ジグリセリンモノベヘニン酸エステル、ジグリセリンモノステアリン酸エステル、ジグリセリンモノオレイン酸エステル、ジグリセリンモノパルミチン酸エステル、ジグリセリンモノミリスチン酸エステル、ジグリセリンモノラウリン酸エステル等のジグリセリン脂肪酸エステル類が挙げられる。
【００４９】
ソルビタン脂肪酸エステルは、脂肪酸と多価アルコ−ルの一種であるソルビタンとのモノエステル乃至はトリエステル体である。
ポリオキシエチレンアルキルアミンは、ラウリルアミン等の高級アルキルアミンの２個の活性水素に酸化エチレンを反応させて窒素に結合した水素の１つまたは２つに酸化エチレンが付加重合して得られる。
ポリオキシエチレンアルキルアミドは、高級脂肪酸アミドに酸化エチレンの付加重合または高級脂肪酸アミドとポリエチレングリコ−ルの脱水縮合によって得られる。
脂肪酸ジエタノールアミドは、ラウリン酸ジエタノールアミド、パルチミン酸ジエタノールアミド、ステアリン酸ジエタノールアミド等が挙げられる。
ポリオキシアルキレンアルキルエーテルは、具体的には、ポリオキシエチレンアルキルエーテル等が挙げられ、ラウリル、セチル、オレイルアルコ−ル等のＣ１２〜Ｃ２２の高級脂肪族アルコ−ルに酸化エチレンを付加重合して得られる。ポリオキシアルキレンアルキルフェニルエーテルは、具体的にはポリオキシエチレンアルキルフェニルエーテルが挙げられ、アルキルフェノ−ルまたはアルキルナフト−ルに酸化エチレンを付加重合して得られる。
【００５０】
非イオン系帯電防止剤のなかでは、グセリン脂肪酸エステルが好ましく、特にモノエステル含量が５０重量％以上のグリセリン脂肪酸エステルが好ましい。最も好ましくは有効成分がグリセリンモノパルミチン酸エステル、グリセリンモノステアリン酸エステル、グリセリンモノオレイン酸エステル、グリセリンモノエルカ酸エステルのものである。
【００５１】
さらに、両性イオン系帯電防止剤としてば、アルキルベタイン型等が例示され、カチオン系帯電防止剤としては、第４級アンモニウムクロライド等が例示され、アニオン系帯電防止剤としては、アルキルスルフォネート等のが挙げられるが、帯電防止性能、ロール汚れ性、印刷適性からより好ましい帯電防止剤は、非イオン系帯電防止剤である。
【００５２】
帯電防止剤の配合量は、プロピレン系重合体１００重量部に対して、０．０１〜２．０重量部、好ましくは０．０２〜０．５重量部、特に好ましくは０．０３〜０．３重量部である。配合量がこの範囲未満であると目的とする帯電防止性能や表面滑性効果が持続性をもって得られず、逆にこの範囲を超えると表面にブリードし外観不良等の問題を起こし易くなり好ましくない。
【００５３】
４．その他の成分
本発明のプロピレン系樹脂組成物には、本発明の目的を損ねない範囲で必要に応じて、上記以外の添加剤を処方することが可能であり、例えば、フェノール系酸化防止剤および／または、リン系酸化防止剤、中和剤、耐候剤、紫外線吸収剤、光安定剤、滑剤、分子量調整剤（過酸化物）、着色剤、各種フィラー等の各種助剤、プロピレン単独あるいは他のα−オレフィンとの共重合体、低密度ポリエチレン、高密度ポリエチレン等の他の熱可塑性樹脂、各種熱可塑性エラストマー、無機または有機充填剤等から少なくとも１種類以上添加剤を配合してシート成形用プロピレン系樹脂組成物とすることができる。
【００５４】
［ＩＩ］プロピレン系樹脂組成物の製造
本発明のプロピレン系樹脂組成物は、上記のプロピレン系共重合体に有機リン酸エステル系結晶化核剤と帯電防止剤、必要に応じて、その他の成分の所定量を混合して得られる。これらの混合には、例えば、ヘンシェルミキサーやスーパーミキサー等の高速撹拌機付混合機、リボンブレンダー、タンブラーなどの通常の混合装置が使用でき、混合後に押出機やニーダー等でペレット化することにより、プロピレン系樹脂組成物とすることができる。
【００５５】
［ＩＩＩ］シート
本発明のシートは、前述のプロピレン系樹脂組成物を用いて、公知の成形方法、例えば、押出成形法、カレンダー成形法、圧縮成形法、注型成形法等により製造することができる。好ましくは押出成形法であり、押出成形法としては、例えばＴダイ法、インフレーション法が挙げられる。押出されたシートは、ポリッシングロール法、エアーナイフ法、金属鏡面ベルト法、等の公知の方法で冷却固化される。層構成は単層でも、本発明の組成物層を少なくとも１層を含む多層であってもよい。
押出温度は、シートの透明性、成形性の点で１８０〜２６０℃が好ましく、１８０〜２４０℃がより好ましい。押出温度が１８０℃以上であれば、十分に溶融され、また２６０℃を超えると熱劣化が起き易くなり好ましくない。
【００５６】
本発明のシートは、透明性に優れ、ヘイズが好ましくは１５％以下であり、より好ましくは１〜１０％である。また、保存後のシートにおける透明性の低下も少ない。
本発明の透明シートの厚みは、特に制限されないが、通常０．１０〜３．０ｍｍ、特に文具用途では０．１５〜２．０ｍｍが好ましい。
また、本発明の透明シートは、本発明の目的を損ねない範囲で必要に応じて通常工業的に採用されているコロナ放電処理、火炎処理、プラズマ処理、オゾン処理などの表面処理を施すことも可能である。また、本発明の透明シートは表面に改質剤を塗布したり、貼り付けたりすることもできる。
【００５７】
本発明のシートは、透明性、剛性、低温での耐衝撃性、折曲げ時の耐白化性に優れ、かつ、帯電防止性や最近のオフセット印刷方法も含めた印刷性に優れ、さらにその効果の持続性に優れるので、文具向けシート、磁気記録媒体用包装ケースなどに好適に用いることができる。文具としては、ファイルケースやバインダー等が例示され、磁気記録媒体用包装ケースとしては、ビデオカセットやＤＶＤ等の包装ケース等が例示される。
【００５８】
【実施例】
以下、実施例によって具体的に説明するが、本発明の範囲は実施例のみに限定されるものではない。なお、発明の詳細な説明および実施例中の各項目の測定は下記の方法で実施した。
（１）ＭＦＲ（メルトフローレイト）：プロピレン系共重合体とプロピレン系樹脂組成物のＭＦＲは、ＪＩＳ−Ｋ７２１０（１９９９）「ポリプロピレン試験方法」のメルトフローレイト（温度２３０℃、荷重２１．１８Ｎ）に従って測定した。
なお、成分ＢのＭＦＲＢは、先の式に示したように、前段重合工程にて得られた成分ＡのＭＦＲＡと、後段重合工程終了後に測定したＭＦＲＴおよび成分Ａの製造割合；ＷＡ重量％、成分Ｂの製造割合；ＷＢ重量％から、次式により成分ＢのＭＦＲＢを決定した。
ｌｏｇ（ＭＦＲＡ）×ＷＡ／１００＋ｌｏｇ（ＭＦＲＢ）×ＷＢ／１００＝ｌｏｇ（ＭＦＲＴ）
（２）エチレン含有量：成分Ｂのエチレン含有量は、前段重合工程の成分Ａの重合終了後に測定したエチレン含有量；ＥＡと、後段重合工程の重合終了後に測定したエチレン含有量；ＥＴＯＴＡＬおよび成分Ａの製造割合；ＷＡ重量％、成分Ｂの製造割合；ＷＢ重量％から、次式により成分Ｂのエチレン含有量；ＥＢを決定した。なお、エチレン含有量は、１３Ｃ−ＮＭＲにて求めた。
ＥＡ×ＷＡ／１００＋ＥＢ×ＷＢ／１００＝ＥＴＯＴＡＬ
（３）金属ロール汚れ：押出シート成形時に冷却金属ロールの汚れ度合いを目視にて観察し、以下の基準で判定した。
○：汚れ無し。
△：僅かに汚れが発生。
×：著しく汚れが発生。
（４）透明性：ＪＩＳ−Ｋ７１３６−２０００に従ってＨＡＺＥを評価した。
シート成形１日後にＨＡＺＥを測定してこれをＨＡＺＥ１とし、さらにこのシートについて温度４０℃で１４日間保存した後にＨＡＺＥを測定した。このＨＡＺＥ値をＨＡＺＥ２とした。ＨＡＺＥ変化（ＨＡＺＥ２−ＨＡＺＥ１）の値が大きいほど表面外観が悪化した目安とした。
（５）引張弾性率：押出しシートの引張弾性率は、ＪＩＳ−Ｋ７１２７−１９９９に従って評価した。
（６）デュポン衝撃強度：押出シートのデュポン衝撃強度は、ＡＳＴＭ−Ｄ２７９４に準拠し、（株）東洋精機製作所製のデュポン衝撃強度測定機にて評価した。
（７）耐折曲げ白化性：押出シートを１８０度に折り曲げ、曲げた部分の白化性を目視にて観察し、以下の基準で判定した。
○：白化せず。
△：僅かに白化。
×：著しく白化。
（８）帯電防止性（帯電圧減衰半減期）：押出シート成形１日後にスタチックオネストメーター（宍戸静電気株式会社製）にかけて１０ｋｖ、２分間荷電し、荷電を停止した後の半減期を測定した。この値（秒）が小さいほど帯電防止性が優れている。
（９）印刷性：押出シートについてＲＩテスターを使用して印刷（印刷インクは東洋インキ社製のフラッシュドライＦＤＯ−Ｇ黒を使用した。）し、８０Ｗ／ｃｍ高圧水銀灯の下１０ｃｍを２４ｃｍ／分の速度で１０回通過させて紫外線硬化を行った。この印刷されたシートについて着色の濃さを目視にて観察し、着色性の判定とした。
○：鮮やかに着色した。
△：着色がやや薄い。
×：著しく着色が薄い。
【００５９】
実施例１
（１）プロピレン系共重合体の製造
（ｉ）固体触媒の製造
攪拌翼、温度計、ジャケット、冷却コイルを備えた１００リッターの反応器に、ジエトキシマグネシウム（以下、Ｍｇ（ＯＥｔ）２と記す。）：３０ｍｏｌを仕込み、次いで、テトラブトキシチタン（以下、Ｔｉ（ＯＢｕ）４と記す。）を、仕込んだＭｇ（ＯＥｔ）２中のＭｇに対して、Ｔｉ（ＯＢｕ）４／Ｍｇ＝０．６０（モル比）となるように仕込んだ。さらに、トルエンを１９．２ｋｇ仕込み、攪拌しながら昇温した。１３９℃で３時間反応させた後、１３０℃に降温して、メチルトリフェノキシシラン（以下、ＭｅＳｉ（ＯＰｈ）３と記す。）のトルエン溶液を、先に仕込んだＭｇ（ＯＥｔ）２中のマグネシウムに対して、ＭｅＳｉ（ＯＰｈ）３／Ｍｇ＝０．６７（モル比）になるように添加した。なお、ここで用いたトルエン量は、７．８ｋｇであった。添加終了後、１３０Ｃで２時間反応させ、その後、室温に降温し、テトラエトキシシラン（以下、Ｓｉ（ＯＥｔ）４と記す。）を添加した。Ｓｉ（ＯＥｔ）４の添加量は、先に仕込んだＭｇ（ＯＥｔ）２中のマグネシウムに対して、Ｓｉ（ＯＥｔ）４／Ｍｇ＝０．０５６（モル比）となるようにした。
次に、得られた反応混合物に対して、マグネシウム濃度が、０．５８ｍｏｌ／Ｌ−トルエンになるように、トルエンを添加した。さらに、フタル酸ジエチル（以下、ＤＥＰと記す。）を、先に仕込んだＭｇ（ＯＥｔ）２中のマグネシウムに対して、ＤＥＰ／Ｍｇ＝０．１０（モル比）になるように添加した。得られた混合物を、引き続き攪拌しながら１０℃に冷却し、四塩化チタン（以下、ＴｉＣｌ４と記す。）を２時間かけて滴下して均一溶液を得た。なお、ＴｉＣｌ４は、先に仕込んだＭｇ（ＯＥｔ）２中のマグネシウムに対して、ＴｉＣｌ４／Ｍｇ＝４．０（モル比）になるようにした。ＴｉＣｌ４添加終了後、攪拌しながら０．５℃／ｍｉｎで１５℃まで昇温し、同温度で１時間保持した。次いで、再び０．５℃／ｍｉｎで５０℃まで昇温し、同温度で１時間保持した。さらに、１℃／ｍｉｎで１１８℃まで昇温し、同温度で１時間処理を行った。処理終了後、攪拌を停止し、上澄み液を除去した後、トルエンで、残液率＝１／７３（重量比）になるように洗浄し、スラリーを得た。
次に、ここで得られたスラリーに、室温で、トルエンとＴｉＣｌ４を添加した。なお、ＴｉＣｌ４は、先に仕込んだＭｇ（ＯＥｔ）２中のマグネシウムに対して、ＴｉＣｌ４／Ｍｇ（ＯＥｔ）２＝５．０（モル比）となるようにした。また、トルエンは、ＴｉＣｌ４濃度が、２．０ｍｏｌ／Ｌ−トルエンになるように調製した。このスラリーを攪拌しながら昇温し、１１８℃で１時間反応を行った。反応終了後、攪拌を停止し、上澄み液を除去した後、トルエンで、残液率＝１／１５０（重量比）となるように洗浄し、固体成分のスラリーを得た。
【００６０】
（ｉｉ）固体触媒成分（Ａ）の製造
得られた固体成分のうち、４００ｇを、攪拌翼、温度計、冷却ジャケットを有する別の反応器に移送し、ノルマルヘキサンを加えて、固体成分の濃度として５．０ｇ／ｌになるように希釈した。得られたスラリーを攪拌しながら、１５Ｃで、トリメチルビニルシラン、トリエチルアルミニウム（以下、ＴＥＡと記す。）およびターシャリーブチルメチルジエトキシシラン（以下、ＴＢＭＤＥＳと記す。）を添加した。なお、ＴＥＡ、トリメチルビニルシラン、ＴＢＭＤＥＳの添加量は、それぞれ、固体触媒成分（Ａ）中の固体成分１ｇに対して、３．１ｍｍｏｌ、０．２ｍｌ、０．２ｍｌとなるようにした。添加終了後、引き続き攪拌しながら、１５℃で１時間保持し、さらに、３０℃に昇温して、同温度で２時間攪拌した。次に、再び１５℃に降温し、同温度を保持しながら、反応器の気相部に、４．８ｋｇのプロピレンガスを８時間かけて定速でフィードして予備重合を行った。フィード終了後、攪拌を停止して上澄み液を除去した後、ノルマルヘキサンで洗浄を行い、固体触媒成分（Ａ）のスラリーを得た。なお、残液率は、１／１２（重量比）とした。得られた固体触媒成分（Ａ）は、固体触媒成分（Ａ）：１ｇあたり、１１．５ｇのプロピレン重合体を有していた。
【００６１】
（ｉｉｉ）プロピレン−エチレン共重合体の製造
内容積０．４ｍ３の攪拌装置付き液相重合槽１、０．５ｍ３の攪拌式気相重合槽２の間に、二重管式熱交換器と流動フラッシュ槽からなる脱ガスシステムを組み込んだプロセスにより、プロピレン−エチレン共重合体の連続製造を実施した。
液相重合槽１には、液化プロピレン、エチレン、水素、ＴＥＡ、ＴＢＥＤＭＳを連続的にフィードした。なお、液化プロピレン、ＴＥＡ、ＴＢＥＤＭＳのフィード量は、それぞれ、１６３ｋｇ／ｈｒ、２２．１ｇ／ｈｒ、１．９１ｇ／ｈｒであり、水素は気相の濃度が２．３８ｍｏｌ％に、エチレンは気相の濃度が１．５５ｍｏｌ％にそれぞれなるようにフィードした。さらに、上記（ｉｉ）で得られた固体触媒成分（Ａ）を、（Ａ）中に含まれる固体成分として、０．１３ｇ／ｈｒとなるようにフィードした。また、重合温度が７０℃となるように、重合槽を冷却した。
この重合槽１で重合したスラリーは、２重管式熱交換器により加熱され、流動フラッシュ槽に抜き出した。スラリーの抜き出しレートは、該スラリーに含まれるポリプロピレン粒子として、約２４ｋｇ／ｈｒになるように調節した。該ポリプロピレン粒子の液相重合槽１における平均滞留時間は１．４時間であった。流動フラッシュ槽においては、下部より加熱したプロピレンガスをフィードしながら、槽内温度を７０℃に維持した。この流動フラッシュ槽から、少量のサンプルとして抜き出したポリプロピレンを分析したところ、ＭＦＲは３．５ｇ／１０分、エチレンの含有量は３．０重量％であった。ここで得られた固体状ポリプロピレン粒子は、気相重合槽２に送り、さらにエチレンとプロピレンの共重合を行った。
エチレンとプロピレンは、エチレンとプロピレンの分圧の和が１７．０ｋｇｆ／ｃｍ２Ｇ、かつ、エチレンのモル分率が４．１ｍｏｌ％で一定になるようにフィードした。また、水素は、水素濃度が０．７５ｍｏｌ％となるようにフィードした。重合温度は７５℃で、気相重合槽２から抜き出したプロピレン・エチレンブロック共重合体の抜き出しレートが、約３３ｋｇ／ｈｒになるように調節した。気相重合槽２における平均滞留時間は、１．７ｈｒであった。気相重合槽２から抜き出された重合体粒子を分析したところ、ＭＦＲは２．７ｇ／１０分、エチレンの含有量は４．０重量％であった。こららの結果より、１段目と２段目の重合量比は、それぞれ７５重量％、２５重量％、２段目の重合によって生成したエチレン−プロピレン共重合体のＭＦＲおよびエチレン含有量は、それぞれ１．２ｇ／１０分、７重量％であることがわかった。以上の重合条件、重合結果を表１に示した。
【００６２】
（２）プロピレン系樹脂組成物の製造
上記で得られたプロピレン系共重合体粉末１００重量部に、有機リン酸エステル系結晶化核剤として、ビス（２，４，８，１０−テトラ−ｔ−ブチルー６−オキソ−１２Ｈ−ジベンゾ［ｄ，ｇ］［１，３，２］ジオキサホスホシン−６−オキシド）水酸化アルミニウム塩（商品名：アデカ（株）製マークＮＡ２１、表中に「ＮＡ２１」と記載）０．２重量部、帯電防止剤として、グリセリンモノステアレート（商品名：（株）花王製エレクトロストリッパーＴＳ５、表中に「ＴＳ５」と記載）０．０７重量部、さらに、ステアリン酸カルシウム０．０３重量部、商品名イルガノックス１０１０（チバガイギー社製）０．２重量部を加えてヘンシェルミキサーで混合後、２５０℃で溶融混練し、ＭＦＲが２．６ｇ／１０分になるように調整しプロピレン系樹脂組成物を得た。得られた組成物の内容を表２に示す。
【００６３】
（３）シートの製造
このプロピレン系樹脂組成物を２３０℃に加熱されたスクリュー径５０ｍｍの押出シート成形機にてダイ幅５００ｍｍのコートハンガーダイから押出し、４０℃の水が内部で循環した硬質クロムメッキ加工の金属ロールで挟み冷却固化した後、コロナ放電処理機にて表面処理をかけながら表面張力４５ダインで厚み０．６ｍｍの押出シートを製造した。得られたシートの評価を行った。その結果を表２に示す。
【００６４】
実施例２〜４
実施例１の（ｉｉｉ）における１段目、２段目の重合条件を表１に示すとおりに調整し、表１に示すプロピレン系共重合体を得た。これらのプロピレン系共重合体を用い、実施例１と同様にして、プロピレン系樹脂組成物の製造、シート成形を行い評価した。得られた結果を表２に示す。
【００６５】
比較例１〜５
実施例１の（ｉｉｉ）における１段目、２段目の重合条件を表１に示すとおりに調整し、表１に示すプロピレン系ブロック共重合体を得た。これらのプロピレン系ブロック共重合体を用い、実施例１と同様にして、プロピレン系樹脂組成物の製造、シート成形を行い評価した。得られた結果を表２に示す。
【００６６】
【表１】
2004269650.tif 000004
【００６７】
【表２】
2004269650.tif 000005
【００６８】
なお、表２中のＮＡ２１、ＴＳ５以外の配合物は以下の通りである。
ゲルオールＭＤ（商品名）：新日本理化（株）製１，３，２，４−ジ（パラメチルベンジリデン）−ソルビトール
Ａ４０８５（商品名）：三井化学（株）製エチレン−ブテン−ランダム共重合エラストマー
【００６９】
表２より明らかなように、本発明のプロピレン系樹脂組成物からのシートは、弾性率、透明性、低温での耐衝撃性、折曲げ時の耐白化性に優れ、かつ帯電防止性や印刷性に優れたものであった（実施例１〜４）。一方、１段の重合工程のみによる共重合体の組成物では帯電防止性に劣り（比較例１）、１段の重合工程による共重合体にエチレン−ブテン共重合体エラストマーを配合した組成物では折り曲げ白化性及び帯電防止性に劣り（比較例２）、エチレン含有量の高い１段の重合工程のみによる共重合体の組成物では透明性に劣り（比較例３）、有機リン酸エステル系結晶化核剤以外の核剤を用いると金属ロール汚れがあり（比較例４）、前段の反応器におけるプロピレン・エチレン共重合体の生成量が多すぎる共重合体の組成物では衝撃強度に劣った（比較例５）。
【００７０】
【発明の効果】
本発明のシート成形用ポリプロピレン系樹脂組成物は、透明性、剛性、低温での耐衝撃性、折曲げ時の耐白化性に優れ、かつ帯電防止性や印刷性にも優れており、文具向けシート等の透明シート用途に好適なものである。